КОМПОЗИЦИЯ, СОДЕРЖАЩАЯ ПОЛИМЕР, ПОЛУЧЕННЫЙ МНОГОСТАДИЙНЫМ СПОСОБОМ, СПОСОБ ЕЕ ПОЛУЧЕНИЯ И ЕЕ ПРИМЕНЕНИЕ

1. Полимерная композиция, содержащая:
(мет)акриловый полимер (P1),
полимер, полученный многостадийным способом,
в которой полимер, полученный многостадийным способом составляет по меньшей мере 20 масс.% данной полимерной композиции.
2. Полимерная композиция по п. 1, характеризующаяся тем, что (мет)акриловый полимер (P1) имеет среднюю молекулярную массу Mw менее 100000 г/моль.
3. Полимерная композиция по п. 1, характеризующаяся тем, что (мет)акриловый полимер (P1) имеет среднюю молекулярную массу Mw менее 60000 г/моль.
4. Полимерная композиция по п. 1, характеризующаяся тем, что (мет)акриловый полимер (P1) имеет среднюю молекулярную массу Mw от 5000 до 60000 г/моль.
5. Полимерная композиция по пп. 1-4, характеризующаяся тем, что в данной композиции содержится по меньшей мере 30 масс.% полимера, полученного многостадийным способом.
6. Полимерная композиция по любому из пп. 1-5, характеризующаяся тем, что полимер, полученный многостадийным способом, содержит:
a) одну стадию (A), содержащую полимер (A1), который имеет температуру стеклования менее 10°C,
b) одну стадию (B), содержащую полимер (B1), который имеет температуру стеклования по меньшей мере 30°C.
7. Полимерная композиция по п. 6, характеризующаяся тем, что стадия (A) является первой стадией, а стадия (В), содержащая полимер (В1), является прививкой на стадии (А), содержащей полимер (А1).
8. Полимерная композиция по любому из пп. 6-7, характеризующаяся тем, что полимеры (A1) и (B1) являются акриловыми или метакриловыми полимерами.
9. Полимерная композиция по любому из пп. 6-7, характеризующаяся тем, что полимер (A1) содержит по меньшей мере 50 масс.% полимерных звеньев, поступающих из изопрена или бутадиена.
10. Полимерная композиция по любому из пп. 6-7, характеризующаяся тем, что полимер (A1) представляет собой полимер на основе силиконового каучука.
11. Полимерная композиция по любому из пп. 1-10, характеризующаяся тем, что (мет)акриловый полимер (P1) содержит (мет)акриловые мономеры, которые составляют 50 масс.% (мет)акрилового полимера (Р1), более предпочтительно (мет)акриловый полимер (P1) содержит по меньшей мере 60 масс.% (мет)акриловых мономеров и преимущественно по меньшей мере 70 масс.%.
12. Полимерная композиция по любому из пп. 1-10, характеризующаяся тем, что (мет)акриловый полимер (P1) содержит от 80 до 100 масс.% метилметакрилата, предпочтительно от 80 до 99,8 масс.% метилметакрилата, и от 0,2 до 20 масс.% C1-C8-алкилакрилатного мономера.
13. Полимерная композиция по любому из пп. 1-11, характеризующаяся тем, что (мет)акриловый полимер (P1) также содержит функциональный сомономер.
14. Полимерная композиция по любому из пп. 1-11, характеризующаяся тем, что (мет)акриловый полимер (P1) содержит от 0 до 50 масс.% функционального мономера, предпочтительно от 0 до 30 масс.%, более предпочтительно от 1 до 30 масс.%, еще более предпочтительно от 2 до 30 масс.%, преимущественно от 3 до 30 масс.%, более преимущественно от 5 до 30 масс.%, наиболее преимущественно от 5 до 30 масс.%.
15. Полимерная композиция по п. 13 или 14, характеризующаяся тем, что функциональный сомономер выбирают из глицидил(мет)акрилата, акриловой или метакриловой кислоты, амидов, полученных из этих кислот, таких как, например, диметилакриламид, 2-метоксиэтилакрилата или метакрилата, 2-аминоэтилакрилатов или метакрилатов необязательно кватернизованных, акрилатных или метакрилатных мономеров, содержащих фосфонатную или фосфатную группу, алкилимидазолидинон(мет)акрилатов, полиэтиленгликоль(мет)акрилатов, предпочтительно полиэтиленгликолевая группа полиэтиленгликоль(мет)акрилатов имеет молекулярную массу от 400 до 10000 г/моль
16. Способ получения полимерной композиции, включающий следующие стадии:
a) смешивание (мет)акрилового полимера (P1) и полимера, полученного многостадийным способом,
b) извлечение смеси, полученной на предыдущей стадии в форме полимерного порошка,
в котором (мет)акриловый полимер (P1) и полимер, полученный многостадийным способом на стадии а) находятся в форме дисперсии в водной фазе.
17. Способ по п. 16, характеризующийся тем, что (мет)акриловый полимер (P1) имеет среднюю молекулярную массу Mw менее 100000 г/моль.
18. Способ по п. 16, характеризующийся тем, что (мет)акриловый полимер (P1) имеет среднюю молекулярную массу Mw менее 60000 г/моль.
19. Способ по п. 16, характеризующийся тем, что (мет)акриловый полимер (P1) имеет среднюю молекулярную массу Mw от 5000 до 60000 г/моль.
20. Способ по любому из пп. 16-19, характеризующийся тем, что полимер, полученный многостадийным способом, составляет по меньшей мере 20 масс.% сухой полимерной композиции.
21. Способ по любому из пп. 16-20, характеризующийся тем, что стадия a) проводится до стадии b).
22. Способ по любому из пп. 16-21, характеризующийся тем, что стадия извлечения b) осуществляют путем коагуляции или распылительной сушки.
23. Применение полимерной композиции по любому из пп. 1-15 или полученной в соответствии со способом по любому из пп. 16-22 в качестве суперконцентрата в термореактивных смолах или термопластичных полимерах.
24. Применение полимерной композиции по любому из пп. 1-15 или полученной в соответствии со способом по любому из пп. 16-22 в качестве суперконцентрата в термореактивных смолах или термопластичных полимерах, в которых смолу выбирают из эпоксидной, сложной полиэфирной или (мет)акриловой смолы.
25. Применеие по п. 24, характеризующееся тем, что термореактивная смола представляет собой эпоксидную смолу.
26. Ударопрочная полимерная композиция, содержащая:
a) полимер (P2), и
b) (мет)акриловый полимер (Р1), и
c) полимер, полученный в многостадийном процессе с:
- одной стадией (А), содержащей полимер (А1), который имеет температуру стеклования менее 0°С,
- одной стадией (B), содержащей полимер (B1), который имеет температуру стеклования по меньшей мере 30°C,
характеризующаяся тем, что полимер, полученный многостадийным способом, составляет по меньшей мере 5 масс.% композиции.
27. Ударопрочная полимерная композиция по п. 26, характеризующаяся тем, что (мет)акриловый полимер (P1) имеет среднюю молекулярную массу Mw менее 100000 г/моль.
28. Ударопрочная полимерная композиция по п. 26, характеризующаяся тем, что (мет)акриловый полимер (P1) имеет среднюю молекулярную массу Mw от 5000 до 60000 г/моль.
29. Ударопрочная полимерная композиция по пп. 26-28, характеризующаяся тем, что полимер (P2) представляет собой термореактивную смолу R1, которую предпочтительно выбирают из эпоксидной, сложной полиэфирной или (мет)акриловой смолы.
30. Ударопрочная полимерная композиция по пп. 26-28, характеризующаяся тем, что полимер (P2) представляет собой термореактивную смолу R1, которая является эпоксидной смолой E1, которая имеет Tg 25°C или менее, и (мет)акриловый полимер (Р1), содержащий от 80 до 100 масс.% метилметакрилата.
31.Ударопрочная полимерная композиция по пп. 26-28, характеризующаяся тем, что полимер (P2) представляет собой термореактивную смолу R1, которая является эпоксидной смолой E1, а (мет)акриловый полимер (Р1) содержит функциональный сомономер.
32. Ударопрочная полимерная композиция по пп. 26-28, характеризующаяся тем, что полимер (P2) представляет собой метакриловую смолу и (мет)акриловый полимер (Р1), содержащий от 80 до 100 масс.% метилметакрилата.
33. Способ получения ударопрочной полимерной композиции, включающий стадии:
a) смешивания эпоксидной смолы E1 с суперконцентратом,
характеризующийся тем, что указанный суперконцентрат содержит полимерную композицию по любому из пп. 1-10 или полученную в соответствии со способом по любому из пп. 11-14.